(57)【要約】【課題】本発明は、室温において高い流動性を有し、耐熱性（熱安定性）、特に耐熱変色性に優れ、かつ、高い光反射率を得ることができる硬化物を与える光反射材料用硬化性シリコーン組成物を提供する。【解決手段】（Ａ−１）（ａ）一般式（１）で表されるケイ素原子に結合した水素原子を１分子中に２個有する化合物と、（ｂ）付加反応性炭素−炭素二重結合を１分子中に２個有する多環式炭化水素との付加反応生成物であって、付加反応性炭素−炭素二重結合を１分子中に少なくとも２個有する付加反応生成物      ３０〜７０質量部、（Ａ−２）一般式（３）で表される化合物      ３０〜７０質量部、（Ｂ）ケイ素原子に結合した水素原子を１分子中に３個以上有する有機ケイ素化合物、（Ｃ）ヒドロシリル化反応触媒、（Ｄ）酸化チタン粉末、及び（Ｅ）煙霧質シリカ粉末を含有することを特徴とする光反射材用硬化性シリコーン組成物。【選択図】なし【特許請求の範囲】
【請求項１】
（Ａ−１）（ａ）下記一般式（１）で表されるケイ素原子に結合した水素原子を１分子中に２個有する化合物と、（ｂ）付加反応性炭素−炭素二重結合を１分子中に２個有する多環式炭化水素との付加反応生成物であって、付加反応性炭素−炭素二重結合を１分子中に少なくとも２個有する付加反応生成物      ３０〜７０質量部、
（Ａ−２）下記一般式（３）で表される化合物      ３０〜７０質量部（但し、前記（Ａ−１）成分及び前記（Ａ−２）成分の合計は１００質量部である。）、
（Ｂ）ケイ素原子に結合した水素原子を１分子中に３個以上有する有機ケイ素化合物
（組成物中のケイ素原子に結合した水素原子の合計量が、組成物中の付加反応性炭素−炭素二重結合に対してモル比で０．５〜３．０となる量である）、
（Ｃ）ヒドロシリル化反応触媒、
（Ｄ）酸化チタン粉末、及び
（Ｅ）煙霧質シリカ粉末
を含有することを特徴とする光反射材用硬化性シリコーン組成物。
【化１】
2019151768.tif 000031
（式中Ａは下記一般式（２）で表される基から成る群から選ばれる２価の基であり、Ｒ１は、独立に非置換若しくは置換の炭素原子数１〜１２の１価炭化水素基、又は炭素原子数１〜６のアルコキシ基である。）
【化２】
2019151768.tif 000032
【化３】
2019151768.tif 000033
（式中Ｐｈはフェニル基であり、Ｒ２は独立に非置換若しくは置換の炭素原子数１〜１２の１価炭化水素基であり、Ｒ３は付加反応性炭素−炭素二重結合含有基であり、ｎは１〜２０の整数である。）
【請求項２】
前記（ｂ）が、下記一般式（４）で表されるアルケニルノルボルネン化合物であることを特徴とする請求項１に記載の光反射材用硬化性シリコーン組成物。
【化４】
2019151768.tif 000034
（式中、Ｒ４は非置換又は置換の炭素原子数２〜１２のアルケニル基である。）
【請求項３】
前記（ｂ）が、５−ビニルビシクロ［２．２．１］ヘプト−２−エン、６−ビニルビシクロ［２．２．１］ヘプト−２−エン、及びこれらの組み合わせのうちのいずれかであることを特徴とする請求項１又は請求項２に記載の光反射材用硬化性シリコーン組成物。
【請求項４】
前記（Ｂ）成分が、下記一般式（５）で表されるシロキサン化合物であることを特徴とする請求項１から請求項３のいずれか一項に記載の光反射材用硬化性シリコーン組成物。
【化５】
2019151768.tif 000035
（式中、Ｒ５は独立に水素原子又はアルケニル基以外の非置換若しくは置換の炭素原子数
１〜１２の一価炭化水素基であり、Ｒ６はメチル基あるいは水素原子であり、ｐは１〜１０の整数、ｑは０〜７の整数である。ｐが付されたシロキサン単位とｑが付されたシロキサン単位とは互いにランダムに配列している。）
【請求項５】
２５℃における粘度が５〜５００Ｐａ・ｓのものであることを特徴とする請求項１から請求項４のいずれか一項に記載の光反射材用硬化性シリコーン組成物。
【請求項６】
請求項１から請求項５のいずれか一項に記載の硬化性シリコーン組成物を成形、硬化させることにより得られたものであることを特徴とする光反射材料用シリコーン樹脂硬化物。
【請求項７】
硬化直後における、波長４３０〜８００ｎｍの光の反射率が９５％以上であり、１７０℃環境下、１０００時間暴露後の波長４３０〜８００ｎｍの光の反射率が８２％以上のものであることを特徴とする請求項６に記載の光反射材料用シリコーン樹脂硬化物。
【請求項８】
ショアＤ硬度が６５以上のものであることを特徴とする請求項６又は請求項７に記載の光反射材料用シリコーン樹脂硬化物。
【請求項９】
請求項６から請求項８のいずれか一項に記載の光反射材料用シリコーン樹脂硬化物からなるものであることを特徴とするリフレクター。
【請求項１０】
請求項９に記載のリフレクターを搭載したものであることを特徴とするＬＥＤ装置。
【発明の詳細な説明】
【技術分野】
【０００１】
本発明は、光反射材料、特に白色ＬＥＤ（発光ダイオード）用リフレクター材料として有用なシリコーン樹脂硬化物を与える光反射材料用硬化性シリコーン組成物（白色熱硬化性シリコーン組成物）、該組成物の硬化物、及び該硬化物を用いたリフレクター及びＬＥＤ装置に関する。
【背景技術】
【０００２】
近年、ＬＥＤ等の光半導体素子は、高効率で発光するとともに駆動特性や点灯繰り返し特性に優れるため、インジケーターや光源として幅広く利用されている。特に、白色ＬＥＤは、表示装置のバックライトやカメラのフラッシュとして広く応用されており、更には、次世代の照明装置としても期待されている。こうした発光装置には、照射方向の光の取り出し効率を高めるため、発せられた光を反射する部品（以下、リフレクター）が搭載されている。
【０００３】
現在、リフレクターに用いる材料（以下、リフレクター材料）としては、ポリフタルアミド樹脂が幅広く利用されている。しかしながら、ポリフタルアミド樹脂は、長期間使用による劣化、特に変色、剥離、機械強度低下などが起こりやすく、昨今の高出力発光素子に適用するのは困難である。
【０００４】
こうした問題点を解決するため、特許文献１〜４ではエポキシ樹脂あるいはシリコーンと金属酸化物等を構成成分とするリフレクター材料が、また、特許文献５ではセラミックリフレクター材料が提案されている。しかしながら、これらの固形材料は、優れた耐熱性、機械特性を有する一方、室温においては流動性が乏しいため、成形に高温を必要とするなど取扱い性・作業性に問題がある。また、これらの固形材料は、高温においても流動性に乏しいため、微細な構造体や大面積の構造体を成形するのが困難であるなど工程上の問題もある。
【先行技術文献】
【特許文献】
【０００５】
【特許文献１】特許２６５６３３６号公報
【特許文献２】特開２００８−１０６２２６号公報
【特許文献３】特開２００８−１８９８３３号公報
【特許文献４】特開２０１３−２２１０７５号公報
【特許文献５】特開２００８−１１７９３２号公報
【発明の概要】
【発明が解決しようとする課題】
【０００６】
本発明は、上記事情に鑑みなされたもので、室温において高い流動性を有し、耐熱性（熱安定性）、特に耐熱変色性に優れ、かつ、高い光反射率を得ることができる硬化物を与える光反射材料用硬化性シリコーン組成物を提供する。即ち、本発明は、光反射材料、特に白色ＬＥＤ用リフレクター材料として有用なシリコーン樹脂硬化物を与える光反射材料用硬化性シリコーン組成物、及び該組成物の硬化物からなるリフレクター（特に、白色発光ダイオード用）を提供することを目的とする。
【課題を解決するための手段】
【０００７】
上記課題を達成するために、本発明では、
（Ａ−１）（ａ）下記一般式（１）で表されるケイ素原子に結合した水素原子を１分子中に２個有する化合物と、（ｂ）付加反応性炭素−炭素二重結合を１分子中に２個有する多環式炭化水素との付加反応生成物であって、付加反応性炭素−炭素二重結合を１分子中に少なくとも２個有する付加反応生成物      ３０〜７０質量部、
（Ａ−２）下記一般式（３）で表される化合物      ３０〜７０質量部（但し、前記（Ａ−１）成分及び前記（Ａ−２）成分の合計は１００質量部である。）、
（Ｂ）ケイ素原子に結合した水素原子を１分子中に３個以上有する有機ケイ素化合物
（組成物中のケイ素原子に結合した水素原子の合計量が、組成物中の付加反応性炭素−炭素二重結合に対してモル比で０．５〜３．０となる量である）、
（Ｃ）ヒドロシリル化反応触媒、
（Ｄ）酸化チタン粉末、及び
（Ｅ）煙霧質シリカ粉末
を含有する光反射材用硬化性シリコーン組成物を提供する。
【化１】
2019151768.tif 000002
（式中Ａは下記一般式（２）で表される基から成る群から選ばれる２価の基であり、Ｒ１は、独立に非置換若しくは置換の炭素原子数１〜１２の１価炭化水素基、又は炭素原子数１〜６のアルコキシ基である。）
【化２】
2019151768.tif 000003
【化３】
2019151768.tif 000004
（式中Ｐｈはフェニル基であり、Ｒ２は独立に非置換若しくは置換の炭素原子数１〜１２の１価炭化水素基であり、Ｒ３は付加反応性炭素−炭素二重結合含有基であり、ｎは１〜２０の整数である。）
【０００８】
このような光反射材用硬化性シリコーン組成物であれば、室温において高い流動性を有し、耐熱性（熱安定性）、特に耐熱変色性に優れ、かつ、高い光反射率を得ることができる硬化物を与えることができる。
【０００９】
また、前記（ｂ）が、下記一般式（４）で表されるものであることが好ましい。
【化４】
2019151768.tif 000005
（式中、Ｒ４は非置換又は置換の炭素原子数２〜１２のアルケニル基である。）
【００１０】
また、前記（ｂ）が、５−ビニルビシクロ［２．２．１］ヘプト−２−エン、６−ビニルビシクロ［２．２．１］ヘプト−２−エン、及びこれらの組み合わせのうちのいずれかであることが好ましい。
【００１１】
このような原料（ｂ）であれば、より効果的に硬化物に強度を付与し高硬度とすることができる。
【００１２】
また、前記（Ｂ）成分が、下記一般式（５）で表されるシロキサン化合物であることが好ましい。
【化５】
2019151768.tif 000006
（式中、Ｒ５は独立に水素原子又はアルケニル基以外の非置換若しくは置換の炭素原子数
１〜１２の一価炭化水素基であり、Ｒ６はメチル基あるいは水素原子であり、ｐは１〜１０の整数、ｑは０〜７の整数である。ｐが付されたシロキサン単位とｑが付されたシロキサン単位とは互いにランダムに配列している。）
【００１３】
このような（Ｂ）成分であれば、リフレクター材料として用いた場合に十分な機械特性を有する硬化物を得ることができる。
【００１４】
このとき、２５℃における粘度が５〜５００Ｐａ・ｓのものであることが好ましい。
【００１５】
このような粘度であれば、流動性が高く、取扱い性・作業性により優れたものとなる。
【００１６】
また、本発明では、上記の光反射材料用硬化性シリコーン組成物を成形、硬化させることにより得られたものである光反射材料用シリコーン樹脂硬化物を提供する。
【００１７】
このような光反射材料用シリコーン樹脂硬化物であれば、リフレクター材料として好適に用いることができる。
【００１８】
このとき、硬化直後における、波長４３０〜８００ｎｍの光の反射率が９５％以上であり、１７０℃環境下、１０００時間暴露後の波長４３０〜８００ｎｍの光の反射率が８２％以上のものであることが好ましい。
【００１９】
このような光反射材料用シリコーン樹脂硬化物であれば、長期間使用による劣化、特に変色、剥離、機械強度低下などが起こりにくいリフレクター材料として好適に用いることができる。
【００２０】
またこのとき、ショアＤ硬度が６５以上のものであることが好ましい。
【００２１】
このようなショアＤ硬度であれば、リフレクター材料である硬化物を、ダイシングソー等を用いて切断し個片化するのにより適した硬度となる。
【００２２】
また、本発明では、上記の光反射材料用シリコーン樹脂硬化物からなるものであるリフレクターを提供する。
【００２３】
さらに、本発明では、上記のリフレクターを搭載したものであるＬＥＤ装置を提供する。
【００２４】
このようなリフレクターやＬＥＤ装置であれば、長期間にわたって高い光取り出し効率を維持できる。
【発明の効果】
【００２５】
本発明の光反射材料用硬化性シリコーン組成物は、室温において、高い流動性を有するため、作業性・取扱い性に優れる。また、上記組成物を硬化させて得られる光反射材料用シリコーン樹脂硬化物は、光反射性能と耐熱性（熱安定性）、特に耐熱変色性に優れる。よって、上記硬化物は光反射材料、例えば、発光装置用、特に白色ＬＥＤ用のリフレクター材料として有用である。
【発明を実施するための形態】
【００２６】
上述のように、室温において高い流動性を有し、耐熱性（熱安定性）、特に耐熱変色性に優れ、かつ、高い光反射率を得ることができる硬化物を与える光反射材料用硬化性シリコーン組成物の開発が求められていた。
【００２７】
本発明者らは、上記課題について鋭意検討を重ねた結果、特定の構造を有するヒドロシリル化反応による反応付加生成物と、特定の構造を有するオルガノポリシロキサンを含有する熱硬化性シリコーン組成物に酸化チタン粉末を配合することによって、室温において高い流動性を有し、耐熱性（熱安定性）、特に耐熱変色性に優れ、かつ、高い光反射率を得ることができる硬化物を与える光反射材料用硬化性シリコーン組成物を得られることを見出し、本発明を完成させた。
【００２８】
即ち、本発明は、
（Ａ−１）（ａ）上記一般式（１）で表されるケイ素原子に結合した水素原子を１分子中に２個有する化合物と、（ｂ）付加反応性炭素−炭素二重結合を１分子中に２個有する多環式炭化水素との付加反応生成物であって、付加反応性炭素−炭素二重結合を１分子中に少なくとも２個有する付加反応生成物      ３０〜７０質量部、
（Ａ−２）上記一般式（３）で表される化合物      ３０〜７０質量部（但し、前記（Ａ−１）成分及び前記（Ａ−２）成分の合計は１００質量部である。）、
（Ｂ）ケイ素原子に結合した水素原子を１分子中に３個以上有する有機ケイ素化合物
（組成物中のケイ素原子に結合した水素原子の合計量が、組成物中の付加反応性炭素−炭素二重結合に対してモル比で０．５〜３．０となる量である）、
（Ｃ）ヒドロシリル化反応触媒、
（Ｄ）酸化チタン粉末、及び
（Ｅ）煙霧質シリカ粉末
を含有する光反射材用硬化性シリコーン組成物である。
【００２９】
以下、本発明について詳細に説明するが、本発明はこれらに限定されるものではない。なお、本明細書において、Ｍｅ及びＰｈはそれぞれメチル基及びフェニル基を表し、粘度は回転粘度計により測定した値である。
【００３０】
［（Ａ−１）成分］
本発明の光反射材用硬化性シリコーン組成物の（Ａ−１）成分は、硬化させた後の硬化物に強度を付与し高硬度とする成分である。
【００３１】
（Ａ−１）成分は、（ａ）下記一般式（１）で表されるケイ素原子に結合した水素原子を１分子中に２個有する化合物と、（ｂ）付加反応性炭素−炭素二重結合を１分子中に２個有する多環式炭化水素との付加反応生成物であって、付加反応性炭素−炭素二重結合を１分子中に少なくとも２個有する付加反応生成物である。以下、（Ａ−１）成分の原料となる原料（ａ）及び原料（ｂ）について説明する。
【化６】
2019151768.tif 000007
（式中、Ａは、下記一般式（２）で表される基から成る群から選ばれる２価の基であり、Ｒ１は、独立に非置換若しくは置換の炭素原子数１〜１２の１価炭化水素基、又は炭素原子数１〜６のアルコキシ基である。）
【化７】
2019151768.tif 000008
【００３２】
＜原料（ａ）＞
（Ａ−１）成分の反応原料である、（ａ）上記一般式（１）で表されるケイ素原子に結合した水素原子（以下、「ＳｉＨ」ということがある）を１分子中に２個有する化合物（原料（ａ））は、上記一般式（１）中のＡが上記一般式（２）で表される２価の基であるので、下記一般式（６）で表される化合物である。
【化８】
2019151768.tif 000009
（Ｒ１は独立に非置換もしくは置換の炭素原子数１〜１２の、好ましくは１〜６の、１価炭化水素基又は炭素原子数１〜６のアルコキシ基である）
【００３３】
上記一般式（６）中、Ｒ１が１価炭化水素基である場合としては、例えば、メチル基、エチル基、プロピル基、イソプロピル基、ブチル基、ｔｅｒｔ−ブチル基、ペンチル基、イソペンチル基、ヘキシル基、ｓｅｃ−ヘキシル基等のアルキル基；シクロペンチル基、シクロヘキシル基等のシクロアルキル基；フェニル基、ｏ−，ｍ−，ｐ−トリル等のアリール基；ベンジル基、２−フェニルエチル基等のアラルキル基；ビニル基、アリル基、１−ブテニル基、１−ヘキセニル基等のアルケニル基；ｐ−ビニルフェニル基等のアルケニルアリール基；及びこれらの基中の炭素原子に結合した１個以上の水素原子が、ハロゲン原子、シアノ基、エポキシ環含有基等で置換された、例えば、クロロメチル基、３−クロロプロピル基、３，３，３−トリフルオロプロピル基等のハロゲン化アルキル基；２−シアノエチル基；３−グリシドキシプロピル基等が挙げられる。
【００３４】
また、Ｒ１がアルコキシ基である場合としては、例えば、メトキシ基、エトキシ基、プロポキシ基、イソプロポキシ基、ブトキシ基、ｓｅｃ−ブトキシ基、ｔｅｒｔ−ブトキシ基等が挙げられる。
【００３５】
上記の中でも、Ｒ１としては、アルケニル基及びアルケニルアリール基以外のものが好ましく、特に、１分子中の全てのＲ１がメチル基であるものが、工業的に製造することが容易であり、入手しやすいことから好ましい。
【００３６】
この上記一般式（６）で表される化合物としては、例えば、
構造式：ＨＭｅ２Ｓｉ−ｐ−Ｃ６Ｈ４−ＳｉＭｅ２Ｈ
で表される１，４−ビス（ジメチルシリル）ベンゼン、
構造式：ＨＭｅ２Ｓｉ−ｍ−Ｃ６Ｈ４−ＳｉＭｅ２Ｈ
で表される１，３−ビス（ジメチルシリル）ベンゼン、
構造式：ＨＭｅ２Ｓｉ−ｏ−Ｃ６Ｈ４−ＳｉＭｅ２Ｈ
で表される１，２−ビス（ジメチルシリル）ベンゼン等のシルフェニレン化合物が挙げられる。
【００３７】
なお、この上記一般式（６）で表される化合物（（Ａ−１）成分の反応原料である上記原料（ａ））は、１種単独でも２種以上を組み合わせても使用することができる。
【００３８】
＜原料（ｂ）＞
（Ａ−１）成分の反応原料である（ｂ）付加反応性炭素−炭素二重結合を１分子中に２個有する多環式炭化水素（原料（ｂ））において、「付加反応性」とは、ケイ素原子に結合した水素原子の付加（ヒドロシリル化反応として周知）を受け得る性質を意味する。
【００３９】
また、原料（ｂ）は、（ｉ）多環式炭化水素の多環骨格を形成している炭素原子のうち、隣接する２つの炭素原子間に付加反応性炭素−炭素二重結合が形成されているもの、（ｉｉ）多環式炭化水素の多環骨格を形成している炭素原子に結合した水素原子が、付加反応性炭素−炭素二重結合含有基によって置換されているもの、又は、（ｉｉｉ）多環式炭化水素の多環骨格を形成している炭素原子のうち、隣接する２つの炭素原子間に付加反応性炭素−炭素二重結合が形成されており、かつ、多環式炭化水素の多環骨格を形成している炭素原子に結合した水素原子が付加反応性炭素−炭素二重結合含有基によって置換されているものの何れであっても差し支えない。ここで、付加反応性炭素−炭素二重結合含有基としては、例えば、ビニル基、アリル基、プロペニル基、ブテニル基、ヘキセニル基、ノルボルニル基等のアルケニル基、特に炭素原子数２〜１２のもの等が挙げられる。
【００４０】
この（ｂ）成分としては、例えば、下記一般式（４）で表されるアルケニルノルボルネン化合物が挙げられる。さらに、下記一般式（４）で表される化合物の具体例としては、下記構造式（７）で表される５−ビニルビシクロ［２．２．１］ヘプト−２−エン、下記構造式（８）で表される６−ビニルビシクロ［２．２．１］ヘプト−２−エン、及びこれら両者の組み合わせが挙げられる。（以下、これら３者を区別する必要がない場合は、「ビニルノルボルネン」と総称することがある）。
【化９】
2019151768.tif 000010
（式中、Ｒ４は非置換又は置換の炭素原子数２〜１２のアルケニル基である。）
【化１０】
2019151768.tif 000011
【化１１】
2019151768.tif 000012
【００４１】
なお、上記ビニルノルボルネンのビニル基の置換位置は、シス配置（エキソ形）又はトランス配置（エンド形）のいずれであってもよく、また、このような配置の相違によって、原料（ｂ）の反応性等に特段の差異がないことから、これら両配置の異性体の組み合わせであっても差し支えない。
【００４２】
＜（Ａ−１）成分の調製＞
本発明の光反射材料用硬化性シリコーン組成物の（Ａ−１）成分は、ＳｉＨを１分子中に２個有する上記原料（ａ）の１モルに対して、付加反応性炭素−炭素二重結合を１分子中に２個有する上記原料（ｂ）の１モルを超え１０モル以下、好ましくは１モルを超え５モル以下の過剰量を、ヒドロシリル化反応触媒の存在下で付加反応させることにより、付加反応性炭素−炭素二重結合を１分子中に少なくとも２個有し、かつ、ＳｉＨを有しない付加反応生成物として得ることができる。
【００４３】
こうして得られる（Ａ−１）成分は、原料（ｂ）由来の付加反応性炭素−炭素二重結合のほかに、原料（ａ）に由来する（具体的には、一般式（１）中のＲ１に由来する）付加反応性炭素−炭素二重結合を含み得るので、付加反応性炭素−炭素二重結合を１分子中に少なくとも２個含むが、この数は好ましくは２〜６個、より好ましくは２個である。付加反応性炭素−炭素二重結合がこのような数であると、本発明の光反射材料用硬化性シリコーン組成物を硬化させて得られる硬化物が脆くなることもない。
【００４４】
上記ヒドロシリル化反応触媒としては、従来から公知のものが全て使用することができる。例えば、白金金属を担持したカーボン粉末、白金黒、塩化第２白金、塩化白金酸、塩化白金酸と一価アルコールとの反応生成物、白金とジビニルテトラメチルジシロキサン等のビニルシロキサンとの錯体；塩化白金酸とオレフィン類との錯体、白金ビスアセトアセテート等の白金系触媒；パラジウム系触媒、ロジウム系触媒等の白金族金属系触媒が挙げられる。また、付加反応条件、溶媒の使用等については、特に限定されず通常のとおりとすればよい。
【００４５】
上記のとおり、（Ａ−１）成分の調製には上記原料（ａ）に対して過剰モル量の上記原料（ｂ）を用いることから、（Ａ−１）成分は、上記原料（ｂ）の構造に由来する付加反応性炭素−炭素二重結合を１分子中に２個有するものである。更に、（Ａ−１）成分は、上記原料（ａ）に由来する残基を有し、その残基が、上記原料（ｂ）の構造に由来するが付加反応性炭素−炭素二重結合を有しない多環式炭化水素の二価の残基によって結合されている構造を含むものであってもよい。
【００４６】
即ち、（Ａ−１）成分としては、例えば、下記一般式（９）で表される化合物が挙げられる。
【化１２】
2019151768.tif 000013
（式中、Ｘは上記原料（ａ）の化合物の二価の残基であり、Ｙは上記原料（ｂ）の多環式炭化水素の一価の残基であり、Ｙ´は上記原料（ｂ）の二価の残基であり、ｍは０〜１０、好ましくは０〜５の整数である）
【００４７】
なお、上記（Ｙ´−Ｘ）で表される繰り返し単位の数であるｍの値については、上記原料（ａ）１モルに対して反応させる上記原料（ｂ）の過剰モル量を調整することにより設定することが可能である。
【００４８】
上記一般式（９）中のＹとしては、具体的には、例えば、下記構造式で表される一価の残基（以下、これら６者を区別する必要がない場合は、これらを「ＮＢ基」と総称し、また、これら６者の構造を区別せずに「ＮＢ」と略記することがある。）が挙げられる。
【化１３】
2019151768.tif 000014
【００４９】
上記一般式（９）中のＹ´としては、具体的には、例えば、下記構造式で表される二価の残基が挙げられる。
【化１４】
2019151768.tif 000015
【００５０】
但し、上記構造式で表される非対称な二価の残基は、その左右方向が上記記載のとおりに限定されるものではなく、上記構造式は、実質上、個々の上記構造を紙面上で１８０度回転させた構造をも含めて示している。
【００５１】
上記一般式（９）で表される（Ａ−１）成分の好適な具体例を、以下に示すが、これに限定されるものではない。（なお、「ＮＢ」の意味するところは、上記のとおりである。）
【００５２】
【化１５】
2019151768.tif 000016
（式中、ｒは０〜１０の整数である。）。
【００５３】
更に、本発明の光反射材料用硬化性シリコーン組成物の（Ａ−１）成分は、１種単独でも２種以上を組み合わせても使用することができる。
【００５４】
［（Ａ−２）成分］
（Ａ−２）成分は、（Ａ−１）成分と相溶性が高く、硬化させた後の硬化物の強度を落とすことなく、耐熱性（熱安定性）、特に耐熱変色性を付与する成分である。
【００５５】
（Ａ−２）成分は、主鎖がジフェニルシロキサン単位の繰り返しからなり、分子鎖両末端が付加反応性炭素−炭素二重結合含有基を有するトリオルガノシロキシ基で封鎖された直鎖状のジオルガノポリシロキサンである。（Ａ−２）成分のオルガノポリシロキサンは、一種単独で用いてもよく、分子量、ケイ素原子に結合した有機基の種類等が相違する二種以上を併用してもよい。
【００５６】
上記一般式（３）中のＲ３としての付加反応性炭素−炭素二重結合含有基は、上記＜原料（ｂ）＞の説明に記載したものと同じく、ケイ素原子に結合した水素原子の付加（ヒドロシリル化反応として周知）を受け得る性質をもつ炭素−炭素二重結合を含有する基である。
【００５７】
上記付加反応性炭素−炭素二重結合含有基は、１種単独で用いても２種以上を組み合わせて用いてもよい。
【００５８】
上記付加反応性炭素−炭素二重結合含有基の具体例としては、ビニル基、アリル基、５−ヘキセニル基、プロペニル基、ブテニル基等の炭素原子数２〜２０、好ましくは２〜１０のアルケニル基；１，３−ブタジエニル基等の炭素原子数４〜１０のアルカジエニル基；アクリロイルオキシ基（−Ｏ（Ｏ）ＣＣＨ＝ＣＨ２）、メタクリロイルオキシ基（−Ｏ（Ｏ）ＣＣ（ＣＨ３）＝ＣＨ２）等の、上記アルケニル基とカルボニルオキシ基との組み合わせ；アクリルアミド基（−ＮＨ（Ｏ）ＣＣＨ＝ＣＨ２）等の、上記アルケニル基とカルボニルアミノ基との組み合わせが挙げられる。
【００５９】
中でも、（Ａ−２）成分の原料を得るときの生産性及びコストならびに（Ａ−２）成分の反応性等の観点から、上記付加反応性炭素−炭素二重結合含有基としては、ビニル基、アリル基及び５−ヘキセニル基が好ましく、特にビニル基が好ましい。
【００６０】
上記一般式（３）中のＲ２は独立に非置換若しくは置換の炭素原子数１〜１２の１価炭化水素基であり、例えば、メチル基、エチル基、プロピル基、イソプロピル基、ブチル基、ｔｅｒｔ−ブチル基、ペンチル基、イソペンチル基、ヘキシル基、ｓｅｃ−ヘキシル基等のアルキル基；シクロペンチル基、シクロヘキシル基等のシクロアルキル基；フェニル基、ｏ−，ｍ−，ｐ−トリル等のアリール基；ベンジル基、２−フェニルエチル基等のアラルキル基；ビニル基、アリル基、１−ブテニル基、１−ヘキセニル基等のアルケニル基；ｐ−ビニルフェニル基等のアルケニルアリール基；及びこれらの基中の炭素原子に結合した１個以上の水素原子が、ハロゲン原子、シアノ基、エポキシ環含有基等で置換された、例えば、クロロメチル基、３−クロロプロピル基、３，３，３−トリフルオロプロピル基等のハロゲン化アルキル基；２−シアノエチル基；３−グリシドキシプロピル基等が挙げられる。
【００６１】
上記の中でも、Ｒ２としては、特にメチル基又はフェニル基であるものが、工業的に製造することが容易であり、入手しやすいことから好ましい。
【００６２】
（Ａ−２）成分において、ジフェニルシロキサン単位の重合度ｎは１〜２０であり、１〜１５であることが好ましく、２〜１０であることが更に好ましい。ｎが２０より大きいと、流動性の低下や（Ａ−１）成分との相溶性の低下が起こり、好ましくない。
【００６３】
（Ａ−２）成分の配合量は、（Ａ−１）成分及び（Ａ−２）成分の合計１００質量部に対し、３０〜７０質量部であり、好ましくは３５〜６５質量部、さらに好ましくは４０〜６０質量部である。（Ａ−２）成分の配合量が３０質量部未満になると、耐熱変色性が低下し、７０質量部を超えると、硬化物の強度、特に硬さが低下する。
【００６４】
（Ａ−２）成分は、例えばジクロロジフェニルシランやジアルコキシジフェニルシラン等の二官能性シランを加水分解・縮合させた後、又は加水分解・縮合と同時に、付加反応性炭素−炭素二重結合含有基を有する末端封止剤で末端を封止することにより得ることができる。
【００６５】
［（Ｂ）成分］
本発明の光反射材料用硬化性シリコーン組成物の（Ｂ）成分は、ＳｉＨを１分子中に３個以上有する有機ケイ素化合物である。この（Ｂ）成分中のＳｉＨが、上記（Ａ−１）及び（Ａ−２）成分が１分子中に少なくとも２個有する付加反応性炭素−炭素二重結合とヒドロシリル化反応により付加して、３次元網状構造の硬化物を与える。
【００６６】
このような（Ｂ）成分としては、例えば、下記一般式（５）で表されるシロキサン化合物が挙げられる。
【化１６】
2019151768.tif 000017
（式中、Ｒ５は独立に水素原子又はアルケニル基以外の非置換若しくは置換の炭素原子数１〜１２の一価炭化水素基であり、Ｒ６はメチル基あるいは水素原子であり、ｐは１〜１０の整数、ｑは０〜７の整数である。ｐが付されたシロキサン単位とｑが付されたシロキサン単位とは互いにランダムに配列している。）
【００６７】
上記一般式（５）中のＲ５としては、例えば、メチル基、エチル、プロピル基、イソプロピル基、ブチル基、ｔｅｒｔ−ブチル基、ペンチル基、イソペンチル基、ヘキシル基、ｓｅｃ−ヘキシル基等のアルキル基；シクロペンチル基、シクロヘキシル基等のシクロアルキル基；フェニル基、ｏ−，ｍ−，ｐ−トリル等のアリール基；ベンジル基、２−フェニルエチル基等のアラルキル基；ｐ−ビニルフェニル基等のアルケニルアリール基；及びこれらの基中の炭素原子に結合した１個以上の水素原子が、ハロゲン原子、シアノ基、エポキシ環含有基等で置換された、例えば、クロロメチル基、３−クロロプロピル基、３，３，３−トリフルオロプロピル基等のハロゲン化アルキル基；２−シアノエチル基；３−グリシドキシプロピル基等が挙げられる。
【００６８】
上記の中でも、Ｒ５としては、特にメチル基又はフェニル基であるものが、工業的に製造することが容易であり、入手しやすいことから好ましい。
【００６９】
上記（Ｂ）成分の好適な具体例を、以下に示すが、これに限定されるものではない。
【００７０】
ＨＭｅ２ＳｉＯ（ＨＭｅＳｉＯ）２（Ｐｈ２ＳｉＯ）２ＳｉＭｅ２Ｈ
ＨＭｅ２ＳｉＯ（ＨＭｅＳｉＯ）２（Ｐｈ２ＳｉＯ）２（Ｍｅ２ＳｉＯ）２ＳｉＭｅ２Ｈ
ＨＭｅ２ＳｉＯ（ＨＭｅＳｉＯ）１（Ｐｈ２ＳｉＯ）１（Ｍｅ２ＳｉＯ）４ＳｉＭｅ２Ｈ
ＨＭｅ２ＳｉＯ（ＨＭｅＳｉＯ）３（Ｍｅ２ＳｉＯ）５ＳｉＭｅ２Ｈ
【００７１】
本発明の光反射材料用硬化性シリコーン組成物の（Ｂ）成分は、１種単独でも２種以上を組み合わせても使用することができる。
【００７２】
（Ｂ）成分の配合量は、次のように設定されることが好ましい。本発明の光反射材料用硬化性シリコーン組成物は、（Ｂ）成分以外のＳｉＨを有する成分（例えば、後述の（Ｇ）成分）、及び、（Ａ−１）又は（Ａ−２）成分以外のケイ素原子に結合した付加反応性炭素−炭素二重結合を有する成分（例えば、後述の（Ｃ）成分として白金との錯体を形成した状態で本組成物中に含有されうるビニルシロキサン）のいずれか一方又は両方を含有することができる。そこで、本組成物中のケイ素原子に結合した付加反応性炭素−炭素二重結合１モルに対して本組成物中のケイ素原子に結合した水素原子の量は、好ましくは０．５〜３．０モル、より好ましくは０．８〜２．０モルである。（Ｂ）成分の配合量がこのような条件を満たす量であると、リフレクター材料として用いた場合に十分な機械特性を有する硬化物を本発明の光反射材料用硬化性シリコーン組成物から得ることができる。
【００７３】
（Ａ−１）及び（Ａ−２）成分のみがケイ素原子に結合した付加反応性炭素−炭素二重結合を有し、かつ、（Ｂ）成分のみがＳｉＨを有する場合には、本発明の光反射材料用硬化性シリコーン組成物への（Ｂ）成分の配合量は、上記（Ａ）成分中の付加反応性炭素−炭素二重結合１モルに対して、（Ｂ）成分中のＳｉＨが、好ましくは０．５〜３．０モル、より好ましくは０．８〜２．０モルとなる量とするのがよい。
【００７４】
［（Ｃ）成分］
本発明の光反射材料用硬化性シリコーン組成物の（Ｃ）成分であるヒドロシリル化反応触媒としては、従来から公知のものが全て使用することができる。例えば、白金金属を担持したカーボン粉末、白金黒、塩化第２白金、塩化白金酸、塩化白金酸と一価アルコールとの反応生成物、白金とジビニルテトラメチルジシロキサン等のビニルシロキサンとの錯体；塩化白金酸とオレフィン類との錯体、白金ビスアセトアセテート等の白金系触媒；パラジウム系触媒、ロジウム系触媒等の白金族金属系触媒が挙げられる。
【００７５】
本発明の光反射材料用硬化性シリコーン組成物への（Ｃ）成分の配合量は、触媒としての有効量であればよく、特に制限されないが、上記（Ａ−１）、（Ａ−２）及び（Ｂ）成分との合計に対して、白金族金属原子として質量基準で、好ましくは１〜５００ｐｐｍ、特に好ましくは２〜１００ｐｐｍ程度となる量の（Ｃ）成分を配合するとよい。このような範囲内の配合量とすることで、硬化反応に要する時間が適度のものとなり、硬化物が着色する等の問題を生じることがない。
【００７６】
（Ｃ）成分は、１種単独でも２種以上を組み合わせても使用することができる。
【００７７】
［（Ｄ）成分］
本発明の光反射材用硬化性シリコーン組成物の（Ｄ）成分は酸化チタン粉末である。（Ｄ）成分の酸化チタン粉末（金属化合物粉末）は白色であるため、（Ｄ）成分の配合により、本発明の光反射材料用シリコーン樹脂硬化物は良好な光反射率を発現する。
【００７８】
（Ｄ）成分の粒径は特に限定されないが、（Ｄ）成分としては一般に平均粒径が０．１〜２００μｍの範囲のものが多く市販されており扱いやすく、０．５〜１００μｍの範囲のものがより好ましい。（Ｄ）成分の平均粒径が０．１〜２００μｍの範囲であると、本発明の光反射材料用硬化性シリコーン組成物は流動性が良好となりやすく、また、組成物の硬化物は、表面があらくなりにくく、光反射性能が効果的に向上する。なお、本明細書において、平均粒径とは、レーザー光回折法を用いた粒度分布測定装置により求めた累積分布の５０％に相当する体積基準の平均粒径をいう。
【００７９】
（Ｄ）成分の配合量は、上記（Ａ−１）、（Ａ−２）及び（Ｂ）成分との合計１００質量部に対し、好ましくは５０〜１０００質量部であり、より好ましくは６０〜９００質量部、更により好ましくは１００〜８００質量部である。配合量が５０〜１０００質量部の範囲であると、本発明の光反射材料用硬化性シリコーン組成物は流動性が良好となりやすく、また、組成物の硬化物は光反射性能が十分となりやすい。
【００８０】
（Ｄ）成分は、２種以上を組み合わせても使用することができる。
【００８１】
［（Ｅ）成分］
本発明の光反射材料用硬化性シリコーン組成物の（Ｅ）成分は煙霧質シリカ粉末である。（Ｅ）成分が組成物中に含まれることにより、（Ａ−１）、（Ａ−２）及び（Ｂ）成分と比較して比重が大きい（Ｄ）成分の沈降、凝集を防ぎ、ムラのない硬化物を得ることができる。
【００８２】
（Ｅ）成分の粒径は特に規定されないが、（Ｅ）成分としては一般に平均粒径が１〜１００ｎｍの範囲のものが多く市販されており扱いやすく、５〜５０ｎｍの範囲のものがより好ましい。（Ｅ）成分の平均粒径が１〜１００ｎｍの範囲であると、より効果的に（Ｄ）成分の沈降、凝集を防ぎ、ムラのない硬化物を得ることができる。
【００８３】
（Ｅ）成分の配合量は、上記（Ａ−１）、（Ａ−２）及び（Ｂ）成分との合計１００質量部に対し、好ましくは１〜５０質量部であり、より好ましくは１〜２０質量部、更により好ましくは１〜１０質量部である。配合量が５０質量部以下であれば、本発明の光反射材料用硬化性シリコーン組成物はより良好な流動性を示し、１質量部以上であると、（Ｄ）成分の沈降や凝集が起きることがない。
【００８４】
（Ｅ）成分は、２種以上を組み合わせても使用することができる。
【００８５】
また、本発明の光反射材料用硬化性シリコーン組成物には、接着性向上剤を配合することが好ましい。接着性向上剤としては、シランカップリング剤やそのオリゴマー、シランカップリング剤と同様の反応性基を有するシリコーン等が例示されるが、これらの中で、下記（Ｆ）成分及び（Ｇ）成分が好ましい。
（Ｆ）成分は、下記一般式（１０）で表される化合物であり、（Ｇ）成分は、下記一般式（１１）で表される化合物である。
【化１７】
2019151768.tif 000018
（式中、ｓは１〜３の整数であり、ｔは０〜２の整数であり、但しｓ＋ｔは３である。ｓが付されたアミド単位とｔが付されたアミド単位とは互いにランダムに配列している。）
【化１８】
2019151768.tif 000019
（式中、ｕは１〜２の整数であり、ｖは２〜４の整数であり、但しｕ＋ｖは４〜５の整数である。ｕが付されたシロキサン単位とｖが付されたシロキサン単位とは互いにランダムに配列している。）
【００８６】
（Ｆ）成分及び（Ｇ）成分は、本発明の光反射材料用硬化性シリコーン組成物及びその硬化物の基材に対する接着性を向上させるために組成物に配合される任意的成分である。ここで、基材とは、金、銀、銅、ニッケルなどの金属材料、酸化アルミニウム、窒化アルミニウム、酸化チタンなどのセラミック材料、シリコーン樹脂、エポキシ樹脂などの高分子材料を指す。（Ｆ）成分及び（Ｇ）成分のおのおのは、１種単独でも２種以上を組み合わせても使用することができる。
【００８７】
（Ｆ）成分及び（Ｇ）成分のおのおのの配合量は、上記（Ａ−１）、（Ａ−２）、及び（Ｂ）成分の合計１００質量部に対し、好ましくは１〜３０質量部であり、より好ましくは、５〜２０質量部である。配合量が１〜３０質量部であると、本発明の光反射材料用硬化性シリコーン組成物及びその硬化物は、基材に対する接着性が効果的に向上し、また、着色しにくい。
【００８８】
（Ｆ）成分の好適な具体例としては、下記式で表される化合物が挙げられるが、これらに限定されるものではない。
【化１９】
2019151768.tif 000020
【００８９】
（Ｇ）成分の好適な具体例としては、下記式で表される化合物が挙げられるが、これらに限定されるものではない。
【化２０】
2019151768.tif 000021
【００９０】
［他の配合成分］
本発明の光反射材料用硬化性シリコーン組成物には、上記成分に加えて、他の成分を配合することは任意である。他の成分としては、例えば、以下に説明するものが挙げられる。
【００９１】
＜酸化防止剤＞
本発明の光反射材料用硬化性シリコーン組成物の硬化物中には、上記（Ａ−１）成分中の付加反応性炭素−炭素二重結合が未反応のまま残存している場合があり、例えば、下記構造式で表される２−（ビシクロ［２．２．１］ヘプト−２−エン−５−イル）エチル基及び下記構造式で表される２−（ビシクロ［２．２．１］ヘプト−２−エン−６−イル）エチル基のいずれか一方又は両方の中に存在する炭素−炭素二重結合が含まれている場合がある。そして、このような炭素−炭素二重結合が含まれていると、大気中の酸素により酸化され硬化物が着色する原因となる。そこで、本発明の光反射材料用硬化性シリコーン組成物に、必要に応じ、酸化防止剤を配合することにより着色を未然に防止することができる。
【化２１】
2019151768.tif 000022
２−（ビシクロ［２．２．１］ヘプト−２−エン−５−イル）エチル基
【化２２】
2019151768.tif 000023
２−（ビシクロ［２．２．１］ヘプト−２−エン−６−イル）エチル基
【００９２】
この酸化防止剤としては、従来から公知のものが全て使用することができ、例えば、ヒンダードアミン化合物やヒンダードフェノール化合物が例示され、具体的には、２，６−ジ−ｔ−ブチル−４−メチルフェノール、２，５−ジ−ｔ−アミルヒドロキノン、２，５−ジ−ｔ−ブチルヒドロキノン、４，４’−ブチリデンビス（３−メチル−６−ｔ−ブチルフェノール）、２，２’−メチレンビス（４−メチル−６−ｔ−ブチルフェノール）、２，２’−メチレンビス（４−エチル−６−ｔ−ブチルフェノール）等が挙げられる。これらは、１種単独でも２種以上を組み合わせても使用することができる。
【００９３】
なお、この酸化防止剤を使用する場合、その配合量は、酸化防止剤としての有効量であればよく、特に制限されないが、上記（Ａ−１）、（Ａ−２）及び（Ｂ）成分の合計に対して、質量基準で、好ましくは１０〜１０，０００ｐｐｍ、特に好ましくは１００〜１，０００ｐｐｍ程度配合するのがよい。このような範囲内の配合量とすることによって、酸化防止能力が十分発揮され、着色、酸化劣化等の発生がなく光反射性能に優れた硬化物が得られる。
【００９４】
＜その他＞
また、ポットライフを確保するために、１−エチニルシクロヘキサノール、３，５−ジメチル−１−ヘキシン−３−オール等の付加反応制御剤を配合することができる。
更に、発光素子からの光及び太陽光線等の光エネルギーによる光劣化に対する抵抗性を付与するため光安定剤を用いることも可能である。この光安定剤としては、光酸化劣化で生成するラジカルを捕捉するヒンダードアミン系安定剤が適しており、酸化防止剤と併用することで、酸化防止効果はより向上する。光安定剤の具体例としては、ビス（２，２，６，６−テトラメチル−４−ピペリジル）セバケート、４−ベンゾイル−２，２，６，６−テトラメチルピペリジン等が挙げられる。
【００９５】
［光反射材料用硬化性シリコーン組成物］
本発明の光反射材料用硬化性シリコーン組成物（白色熱硬化性シリコーン組成物）は硬化前には液状であり、その２５℃における粘度は好ましくは５〜５００Ｐａ・ｓであり、より好ましくは１０〜４００Ｐａ・ｓである。粘度が５〜５００Ｐａ・ｓの範囲であると、得られる組成物は、作業性・取扱い性が良好となりやすく、成形硬化時に泡や空気の巻き込みが発生しにくい。
【００９６】
本発明の光反射材料用硬化性シリコーン組成物の粘度は、（Ａ−１）（Ａ−２）〜（Ｅ）成分及び他の配合成分の配合比率、これら成分の中で液状のものの粘度、ならびに（Ｄ）及び（Ｅ）成分の平均粒径などにより調節される。
【００９７】
［光反射材料用シリコーン樹脂硬化物］
本発明の光反射材料用硬化性シリコーン組成物を成形、硬化させることにより、光反射材料用シリコーン樹脂硬化物を得ることができる。本発明の光反射材料用硬化性シリコーン組成物は、インジェクションモールド法やトランスファーモールド法など、従来用いられている成形方法に適用することができる。さらに、本発明の光反射材料用硬化性シリコーン組成物は、２５℃において高い流動性を有するため、これまでの固形リフレクター材料には適用できなかったディスペンス法やポッティング法により成形することができる。なお、本発明の光反射材料用硬化性シリコーン組成物の硬化条件は、成形物の形状や硬化方法等により異なり、特に制限されないが、通常、８０〜２００℃、好ましくは１００〜１８０℃で１分〜２４時間、好ましくは５分〜５時間の条件とすることが好ましい。
【００９８】
一般的に、リフレクター材料として機能する上では、可視光（波長：４３０〜８００ｎｍ）の初期反射率が好ましくは９５％以上（即ち、９５〜１００％）、より好ましくは９７％以上（即ち、９７〜１００％）である。反射率が９５％以上であると、硬化物を照明器具などの発光装置のリフレクター材料として用いた場合に、光の取り出し効率がより高くなり、充分な明るさを容易に確保できる。反射率は、硬化物の製造初期のみならず耐熱試験（硬化物を１７０℃にて１，０００時間放置することにより行われるもの）の後においても、８２％以上であることが好ましく、８４％以上であることがより好ましい。本発明の光反射材料用硬化性シリコーン組成物から得られる光反射材料用シリコーン樹脂硬化物は、可視光（波長：４３０〜８００ｎｍ）の反射率が９５％以上であり、１７０℃、１，０００時間放置後の光反射率が８２％以上のものとすることができ、リフレクター材料として十分な反射率を得ることができる。なお、本明細書において光の反射率は、積分球を搭載したスペクトロフォトメーター装置により測定された数値を意味する。
【００９９】
リフレクター材料は、ダイシングソー等を用いた切断工程を経て個片化される場合がある。この工程では、十分な硬さがないと切断が困難になるため、リフレクター材料として用いられる本発明の光反射材料用シリコーン樹脂硬化物はショアＤ硬度６５以上あることが好ましく、７０以上がより好ましい。
【０１００】
［リフレクター及びＬＥＤ装置］
本発明の光反射材料用硬化性シリコーン組成物（白色熱硬化性シリコーン樹脂組成物）は、光反射材料用であり、この光反射材料の用途は特に限定されないが、例えば、ＬＥＤ等の発光装置用、特に白色ＬＥＤ（白色発光ダイオード）用のリフレクター材料として好適に用いることができる。本発明の光反射材料用シリコーン樹脂硬化物からなるものであるリフレクターを搭載した発光装置（特にＬＥＤ装置、白色ＬＥＤ装置等）は長期間にわたって高い光取り出し効率を維持できる。また、本発明の組成物は流動性が高いために成形しやすいため、白色ＬＥＤを含むこれらの発光装置に合わせて、リフレクター材料として用いる本発明の光反射材料用シリコーン樹脂硬化物を所望の形状とすることが容易である。
【実施例】
【０１０１】
以下、実施例及び比較例を示し、本発明を具体的に説明するが、本発明は下記の実施例に制限されるものではない。なお、下記の例中、粘度は回転粘度計であるスパイラル粘度計（株式会社マルコム、型式：ＰＣ−１Ｔ）を用いて測定した２５℃における値である。
【０１０２】
下記の例において、シリコーンオイル又はシリコーンレジンの組成を示す記号を以下に示す。又、各シリコーンオイル又は各シリコーンレジンのモル数は、各成分中に含有されるビニル基又はケイ素原子結合水素原子のモル数を示すものである。
ＭＨ：（ＣＨ３）２ＨＳｉＯ１／２
ＭＶｉ：（ＣＨ２＝ＣＨ）（ＣＨ３）２ＳｉＯ１／２
ＭＶｉΦ：（ＣＨ２＝ＣＨ）（Ｃ６Ｈ５）（ＣＨ３）ＳｉＯ１／２
ＤＨ：（ＣＨ３）ＨＳｉＯ２／２
ＤΦ：（Ｃ６Ｈ５）（ＣＨ３）ＳｉＯ２／２
Ｄ２Φ：（Ｃ６Ｈ５）２ＳｉＯ２／２
【０１０３】
［合成例１］（Ａ−１）成分の調製
撹拌装置、冷却管、滴下ロート及び温度計を備えた５Ｌの４つ口フラスコに、ビニルノルボルネン（商品名：Ｖ００６２、東京化成社製；５−ビニルビシクロ［２．２．１］ヘプト−２−エンと６−ビニルビシクロ［２．２．１］ヘプト−２−エンとの略等モル量の異性体混合物）１７８５ｇ（１４．８８モル）、及び、トルエン４５５ｇを加え、オイルバスを用いて８５℃に加熱した。これに、５質量％の白金を担持したカーボン粉末３．６ｇを添加し、撹拌しながら１，４−ビス（ジメチルシリル）ベンゼン１６９８ｇ（８．７５モル）を１８０分間かけて滴下した。滴下終了後、更に１１０℃で加熱攪拌を２４時間行った後、室温まで冷却した。その後、白金担持カーボンをろ過して除去し、トルエン及び過剰のビニルノルボルネンを減圧留去して、無色透明なオイル状の反応生成物（２５℃における粘度：１２８２０ｍＰａ・ｓ）３３６２ｇを得た。
【０１０４】
反応生成物を、ＦＴ−ＩＲ、ＮＭＲ、ＧＰＣ等により分析した結果、このものは、
（１）ｐ−フェニレン基を２個有する化合物（下記に代表的な構造式の一例を示す）：約４１モル％、
【化２３】
2019151768.tif 000024
（２）ｐ−フェニレン基を３個有する化合物（下記に代表的な構造式の一例を示す）：約３２モル％
【化２４】
2019151768.tif 000025
（３）ｐ−フェニレン基を４個以上有する化合物：約２７モル％
の混合物であることが判明した。また、混合物全体としての付加反応性炭素−炭素二重結合の含有割合は、０．３６モル／１００ｇであった。
【０１０５】
［実施例１〜４、比較例１〜４］
下記の（Ａ−１）〜（Ｈ）成分を表１に示す配合量（単位：質量部）で配合し、実施例１〜４、比較例１〜４の各々の組成物を得た。即ち、まず、５リットルゲートーミキサー（井上製作所（株）製、商品名：５リットルプラネタリミキサー）に（Ａ）成分、（Ｄ）成分、（Ｅ）成分及び（Ｈ）成分を表１に示す配合量で仕込み、室温にて１時間混合し、次に（Ｂ）成分、（Ｆ）成分及び（Ｇ）成分を表１に示す配合量で加えて均一になるように室温にて３０分混合し、最後に（Ｃ）成分を表１に示す配合量で加えて均一になるように室温にて減圧下３０分混合して白色の硬化性シリコーン組成物を得た。得られた組成物の粘度を測定した。結果を表１に示す。
【０１０６】
（Ａ−１）合成例１で得られた反応生成物、
（Ａ−２−１）平均分子式：ＭＶｉΦ２Ｄ２Φ３で表されるオルガノポリシロキサン
（Ａ−２−２）平均分子式：ＭＶｉ２Ｄ２Φ４で表されるオルガノポリシロキサン
（Ａ−３）平均分子式：ＭＶｉ２ＤΦ６で表されるオルガノポリシロキサン
（Ｂ）平均分子式：ＭＨ２ＤＨ２Ｄ２Φ２、で表されるオルガノポリシロキサン
（Ｃ）白金−ジビニルテトラメチルジシロキサン錯体トルエン溶液（白金原子を１質量％含有）
（Ｄ）平均粒径０．５μｍの酸化チタン粉末、
（Ｅ）平均粒径１４ｎｍの煙霧質シリカ粉末、
（Ｆ）下記式で表される化合物
【化２５】
2019151768.tif 000026
（Ｇ）下記式で表される化合物
【化２６】
2019151768.tif 000027
（Ｈ）１−エチニル−１−シクロヘキサノールの５０質量％トルエン溶液（付加反応制御剤）
【０１０７】
【表１】
2019151768.tif 000028
【０１０８】
次に、実施例１〜４、比較例１〜４の各々の組成物を型に流し込み、１５０℃、１００
ＭＰａで１５分間加圧硬化させ、その後、１５０℃、常圧のオーブンにて３時間硬化させて、厚み２ｍｍの硬化物（それぞれ表２中のＨ１〜Ｈ４、Ｈ５〜Ｈ８）を得た。得られた硬化物の特性を表２に示す。硬化物の特性は以下のとおりにして観察又は測定した。
【０１０９】
外観：顕微鏡を用いて各硬化物の表面を観察した。下記の基準に従い結果を表２に示した。
外観均一（○）、フィラーの凝集のよるムラ（×）
【０１１０】
硬さ（ショアＤ）：ＡＳＴＭ  Ｄ  ２２４０  に準じて、各硬化物の硬度（Ｓｈｏｒｅ  Ｄ）を測定した。
【０１１１】
ダイシング性：０．２ｍｍ厚みの銅板上に各組成物を塗布し上記条件で硬化させ、１ｍｍ厚の硬化物を作製した。室温に放置後、粘着フィルムを基板に貼付し、（株）ディスコ製ダイシング装置（ＤＡＤ３４１型）を用いて５ｍｍ×５ｍｍのサイズに切断した。下記の基準に従い結果を表２に示した。
切断面良好（○）、バリ発生（×）
【０１１２】
光反射率：積分球を搭載した日立（株）製スペクトロフォトメーター装置Ｕ−３３１０
を用いて、４３０〜８００ｎｍの波長領域で２５℃にて測定した。
【０１１３】
【表２】
2019151768.tif 000029
【０１１４】
次に、硬化物Ｈ１〜Ｈ８を１７０℃にて１，０００時間放置して耐熱試験を行った。初期（試験前）の光反射率と試験後の光反射率との差をとることで、耐熱性を評価した。評価結果を表３に示す。光反射率の差が小さいほど耐熱性が高いと評価される。目視にて観察したところ、全ての硬化物は初期白色であったが、耐熱試験後、Ｈ５のみ明らかに褐色に変化していた。
【０１１５】
【表３】
2019151768.tif 000030
【０１１６】
表１〜３に示すように、本発明の光反射材料用硬化性シリコーン組成物を用いた実施例１〜４においては、いずれの組成物も粘度が低く、したがって流動性に優れていた。また、初期においては高い光反射率が得られているとともに、耐熱試験後においても光反射率の低下は僅かであった。即ち、耐熱性（特に、耐熱変色性）にも優れていることが分かった。
【０１１７】
一方、比較例１では、耐熱試験後の光反射率の低下が著しく、耐熱性（特に、耐熱変色性）が不良であった。比較例２及び３では、硬化物の硬度が低いため、ダイシング性が不良であった。また、比較例４では、硬化物の良好な外観が得られなかった。
【０１１８】
以上の結果は、本発明の光反射材料用硬化性シリコーン組成物が、室温において高い流動性を有し、その硬化物は、高硬度でダイシング工程に適しているだけでなく、初期の光反射率、及び耐熱変色性に優れることを示している。よって、本発明の光反射材料用硬化性シリコーン組成物の硬化物は、光反射材料、特に白色ＬＥＤ用リフレクター材料として有用である。
【０１１９】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。